КОМПОЗИЦИЯ НА ОСНОВЕ ЦЕРИЯ, ЦИРКОНИЯ И ВОЛЬФРАМА, СПОСОБ ПОЛУЧЕНИЯ И ПРИМЕНЕНИЕ В КАТАЛИЗЕ

1. Композиция на основе церия, циркония и вольфрама, отличающаяся тем, что она имеет следующие массовые содержания, выраженные в оксиде:
- оксид церия: от 5 до 30%,
- оксид вольфрама: от 2 до 17%,
- остальное оксид циркония,
и тем, что после старения при 750°C в атмосфере воздуха с 10% воды она имеет двухфазную кристаллографическую структуру, содержащую тетрагональную фазу оксида циркония и моноклинную фазу оксида циркония, без присутствия кристаллической фазы, содержащей вольфрам.
2
2. Композиция по п. 1, отличающаяся тем, что после вышеуказанного старения она имеет удельную поверхность по меньшей мере 30 м/г.
2
3. Композиция по п. 1, отличающаяся тем, что после вышеуказанного старения она имеет удельную поверхность по меньшей мере 40 м/г.
4. Композиция по одному из предыдущих пунктов, отличающаяся тем, что она имеет двухфазную кристаллографическую структуру, в которой тетрагональная фаза оксида циркония и моноклинная фаза оксида циркония находятся в отношении по меньшей мере 5.
5. Способ получения композиции по одному из предыдущих пунктов, отличающийся тем, что он включает следующие стадии:
2
3
- (a) готовят водный раствор, содержащий сульфатные анионы и соль циркония в таких количествах, что отношение ZrO/SO составляет от 1/0,40 до 1/0,52,
- (b) охлаждают раствор до температуры ниже 25°C,
- (c) добавляют щелочное соединение, чтобы осадить аморфный гидроксид циркония,
- (d) фильтруют и промывают гидроксид циркония водой или щелочным соединением, чтобы удалить остаточные количества сульфата,
- (e) смешивают гидроксид циркония со стадии (d) с раствором или суспензией соли или соединения вольфрама,
- (f) проводят гидротермальную обработку смеси, полученной на стадии (e), при давлении не выше 6 бар, в результате чего получают соединение на основе вольфрама и гидроксида циркония, которое можно либо высушить, чтобы получить в твердой форме, либо сохранять в виде суспензии,
- (g) либо пропитывают твердое соединение на основе вольфрама и гидроксида циркония раствором или суспензией солей или соединений церия, либо смешивают соединение на основе вольфрама и гидроксида циркония в виде суспензии с раствором или суспензией солей или соединений церия,
- (h) обжигают соединение на основе вольфрама и гидроксида циркония после пропитки или же сушат и обжигают суспензию, полученную из смеси соединения на основе вольфрама и гидроксида циркония с раствором или суспензией солей или соединений церия, полученной на стадии (g).
6. Способ по п. 5, отличающийся тем, что на выходе со стадии (e) pH полученной смеси устанавливают на значение, составляющее от 6 до 8, добавлением кислоты.
7. Способ по п. 5 или 6, отличающийся тем, что на стадии (h) проводят сушку суспензии распылением.
8. Каталитическая система, отличающаяся тем, что она содержит композицию по одному из пп. 1-4.
9. Каталитическая система по п. 8, отличающаяся тем, что она дополнительно содержит, цеолит.
10. Способ обработки газа для конверсии оксидов азота в азот путем контакта газа с азотсодержащим восстановителем, отличающийся тем, что используют композицию или каталитическую систему по одному из пп. 1-4 или 8-9.
11. Способ по п. 10, отличающийся тем, что в качестве азотсодержащего восстановителя используют аммиак или мочевину.
12. Способ обработки газа для каталитического окисления моноксида углерода и углеводородов, которые в нем содержатся, отличающийся тем, что используют композицию или каталитическую систему по одному из пп. 1-4 или 8-9.
13. Способ по одному из пп. 10-12, отличающийся тем, что обрабатывают выхлопные газы автомобильного двигателя.